(57)【要約】【課題】火力発電所や焼却施設等の燃焼施設から発生する酸性排ガスを、層状複水酸化物を用いて処理するのに際し、従来よりも一酸化窒素の除去効率を高めることができる酸性排ガス処理剤、酸性排ガス処理方法、及び酸性排ガス処理設備を提供する。【解決手段】Ｍｇ−Ａｌ系層状複水酸化物の、酸化マンガン及び過マンガン酸化合物の少なくともいずれかによる複合化物を含む酸性排ガス処理剤を用いて、前記酸性排ガス処理剤に、前記酸性排ガスを接触させて、前記酸性排ガス中の酸性物質を吸着させる工程（１）と、前記工程（１）において前記酸性排ガス処理剤に吸着された酸性物質を脱着させて、前記酸性排ガス処理剤を再生する工程（２）と、前記工程（２）において前記酸性排ガス処理剤から脱着した酸性物質を回収する工程（３）とを含む、酸性排ガス処理方法。【選択図】なし【特許請求の範囲】
【請求項１】
Ｍｇ−Ａｌ系層状複水酸化物の、酸化マンガン及び過マンガン酸化合物の少なくともいずれかによる複合化物を含む、酸性排ガス処理剤。
【請求項２】
前記複合化物が、二酸化マンガン複合Ｍｇ−Ａｌ系層状複水酸化物、及び過マンガン酸型Ｍｇ−Ａｌ系層状複水酸化物の少なくともいずれかである、請求項１に記載の酸性排ガス処理剤。
【請求項３】
炭酸型Ｍｇ−Ａｌ系層状複水酸化物を含む、請求項１又は２に記載の酸性排ガス処理剤。
【請求項４】
請求項１〜３のいずれか１項に記載の酸性排ガス処理剤を用いて酸性排ガスを処理する方法であって、
前記酸性排ガス処理剤に、前記酸性排ガスを接触させて、前記酸性排ガス中の酸性物質を吸着させる工程（１）と、
前記工程（１）において前記酸性排ガス処理剤に吸着された酸性物質を脱着させて、前記酸性排ガス処理剤を再生する工程（２）と、
前記工程（２）において前記酸性排ガス処理剤から脱着した酸性物質を回収する工程（３）とを含む、酸性排ガス処理方法。
【請求項５】
前記工程（１）〜（３）を含む処理サイクルを繰り返し行い、前記処理サイクルの２回目以降の少なくともいずれかの処理サイクルの工程（１）において、前記酸性排ガス処理剤の少なくとも一部に、当該処理サイクル以前の少なくともいずれかの処理サイクルの工程（２）で再生した酸性排ガス処理剤を用いる、請求項４に記載の酸性排ガス処理方法。
【請求項６】
請求項１〜３のいずれか１項に記載の酸性排ガス処理剤を用いて酸性排ガスを処理する設備であって、
前記酸性排ガス処理剤に、前記酸性排ガスを接触させて、前記酸性排ガス中の酸性物質を吸着させる手段（１）と、
前記手段（１）において前記酸性排ガス処理剤に吸着された酸性物質を脱着させて、前記酸性排ガス処理剤を再生する手段（２）と、
前記手段（２）において前記酸性排ガス処理剤から脱着した酸性物質を回収する手段（３）とを備えた、酸性排ガス処理設備。
【請求項７】
前記二酸化マンガン複合Ｍｇ−Ａｌ系層状複水酸化物が、過マンガン酸カリウム水溶液にＭｇ−Ａｌ酸化物を添加し、沈殿物をろ過、乾燥し生成させる、還元工程を必要としない製法による請求項４記載の酸性排ガス処理方法。
【発明の詳細な説明】
【技術分野】
【０００１】
本発明は、火力発電所や焼却施設等の燃焼施設から発生する酸性排ガスの処理に適用される酸性排ガス処理剤、酸性排ガス処理方法、及び酸性排ガス処理設備に関する。
【背景技術】
【０００２】
火力発電や廃棄物焼却等において発生する燃焼排ガス中には、塩化水素や硫黄酸化物、窒素酸化物等の有害な酸性物質が含まれている。このため、前記酸性物質を含む酸性排ガスについて、前記酸性物質を除去するための種々の方法による処理が行われている。
【０００３】
前記酸性物質のうち、塩化水素や硫黄酸化物については、消石灰等のアルカリ剤を用いて中和し、生成物を集塵機で捕集する乾式法や、スクラバーで中和処理する湿式法による処理が普及している。
また、窒素酸化物については、アンモニアや尿素等の還元剤を燃焼排ガスに混合した後、バナジウムや白金等をセラミック等の担体に担持させた触媒で、窒素と水に分解する選択的触媒還元法（ＳＣＲ）、また、焼却炉内等に直接、アンモニアや尿素等の還元剤を噴霧して窒素酸化物を分解する無触媒還元法（ＳＮＣＲ）による処理が普及している。
【０００４】
しかしながら、上記の中和処理による処理は、中和生成物の処理工程を要し、また、窒素酸化物を別途処理する必要がある。
また、ＳＣＲやＳＮＣＲによる窒素酸化物の処理においては、還元剤や触媒等の使用、及びそのための設備やエネルギー等のコストを要するという課題を有していた。
【０００５】
このような課題に対して、本発明者らは、炭酸型Ｍｇ−Ａｌ系層状複水酸化物を用いて、効率的、かつ、より低コストで、前記酸性排ガスを処理することができる方法を提案している（特許文献１参照）。
【先行技術文献】
【特許文献】
【０００６】
【特許文献１】特開２０１６−１９０１９９号公報
【発明の概要】
【発明が解決しようとする課題】
【０００７】
しかしながら、上記特許文献１に記載の処理方法によっても、一酸化窒素の除去処理が必ずしも十分ではない場合があった。
このため、層状複水酸化物を用いた酸性排ガスの処理において、一酸化窒素の除去効率の向上が求められていた。
【０００８】
本発明は、このような状況の下でなされたものであり、火力発電所や焼却施設等の燃焼施設から発生する酸性排ガスを、層状複水酸化物を用いて処理するのに際し、従来よりも一酸化窒素の除去効率を高めることができる酸性排ガス処理剤、酸性排ガス処理方法、及び酸性排ガス処理設備を提供することを目的とする。
【課題を解決するための手段】
【０００９】
本発明は、Ｍｇ−Ａｌ系層状複水酸化物（以下、Ｍｇ−Ａｌ ＬＤＨ（Layered Double Hydroxide）とも言う。）の酸化マンガン等による複合化物が、一酸化窒素の除去性能に優れていることを見出したことに基づくものである。
【００１０】
すなわち、本発明は、以下の［１］〜［６］を提供するものである。
［１］Ｍｇ−Ａｌ系層状複水酸化物の、酸化マンガン及び過マンガン酸化合物の少なくともいずれかによる複合化物を含む、酸性排ガス処理剤。
［２］前記複合化物が、二酸化マンガン複合Ｍｇ−Ａｌ系層状複水酸化物、及び過マンガン酸型Ｍｇ−Ａｌ系層状複水酸化物の少なくともいずれかである、上記［１］に記載の酸性排ガス処理剤。
［３］炭酸型Ｍｇ−Ａｌ系層状複水酸化物を含む、上記［１］又は［２］に記載の酸性排ガス処理剤。
【００１１】
［４］上記［１］〜［３］のいずれか１項に記載の酸性排ガス処理剤を用いて酸性排ガスを処理する方法であって、前記酸性排ガス処理剤に、前記酸性排ガスを接触させて、前記酸性排ガス中の酸性物質を吸着させる工程（１）と、前記工程（１）において前記酸性排ガス処理剤に吸着された酸性物質を脱着させて、前記酸性排ガス処理剤を再生する工程（２）と、前記工程（２）において前記酸性排ガス処理剤から脱着した酸性物質を回収する工程（３）とを含む、酸性排ガス処理方法。
［５］前記工程（１）〜（３）を含む処理サイクルを繰り返し行い、前記処理サイクルの２回目以降の少なくともいずれかの処理サイクルの工程（１）において、前記酸性排ガス処理剤の少なくとも一部に、当該処理サイクル以前の少なくともいずれかの処理サイクルの工程（２）で再生した酸性排ガス処理剤を用いる、上記［４］に記載の酸性排ガス処理方法。
【００１２】
［６］上記［１］〜［３］のいずれか１項に記載の酸性排ガス処理剤を用いて酸性排ガスを処理する設備であって、前記酸性排ガス処理剤に、前記酸性排ガスを接触させて、前記酸性排ガス中の酸性物質を吸着させる手段（１）と、前記手段（１）において前記酸性排ガス処理剤に吸着された酸性物質を脱着させて、前記酸性排ガス処理剤を再生する手段（２）と、前記手段（２）において前記酸性排ガス処理剤から脱着した酸性物質を回収する手段（３）とを備えた、酸性排ガス処理設備。
［７］上記二酸化マンガン複合Ｍｇ−Ａｌ系層状複水酸化物が、過マンガン酸カリウム水溶液にＭｇ−Ａｌ酸化物を添加し、沈殿物をろ過、乾燥し生成させる、還元工程を必要としない製法による、上記［４］に記載の酸性排ガス処理方法。
【発明の効果】
【００１３】
本発明の酸性排ガス処理剤を用いることにより、火力発電所や焼却施設等の燃焼施設から発生する、塩化水素、硫黄酸化物及び窒素酸化物等の酸性排ガスを同時に除去処理することができ、特に、一酸化窒素の除去効率が、従来の層状複水酸化物を用いた場合よりも向上する。
また、前記酸性排ガス処理剤を用いた本発明の酸性排ガス処理方法によれば、従来よりも少ない処理剤量で酸性排ガスを効率的に除去することができ、また、前記酸性排ガス処理剤を再生利用することができる。
また、本発明の酸性排ガス処理装置によれば、前記酸性排ガス処理方法を好適に行うことができ、従来よりも効率的かつ低コストで酸性排ガスを処理することが可能となる。
【図面の簡単な説明】
【００１４】
【図１】実施例の酸性排ガス処理性能評価試験における反応管出口ガスのＮＯx濃度の経時変化を示したグラフである。
【図２】合成例１の生成物の粉末Ｘ線回折図である。
【図３】合成例２の生成物の粉末Ｘ線回折図である。
【図４】ＣＯ3型Ｍｇ−Ａｌ ＬＤＨの粉末Ｘ線回折図である。
【図５】合成例１の生成物のＸＰＳスペクトルである。
【図６】合成例２の生成物のＸＰＳスペクトルである。
【発明を実施するための形態】
【００１５】
以下、本発明の酸性排ガス処理剤、及びこれを用いた酸性排ガス処理方法並びに酸性排ガス処理設備について、詳細に説明する。
【００１６】
［酸性排ガス処理剤］
本発明の酸性排ガス処理剤は、Ｍｇ−Ａｌ ＬＤＨの、酸化マンガン及び過マンガン酸化合物の少なくともいずれか（以下、Ｍｎ−Ｏ化合物とも言う。）による複合化物を含むものである。
このように、Ｍｇ−Ａｌ ＬＤＨを、マンガンと酸素の化合物（Ｍｎ−Ｏ化合物）による複合化物としたものを酸性排ガス処理剤として用いることにより、従来の層状複水酸化物であるＭｇ−Ａｌ ＬＤＨ等を用いた場合に比べて、一酸化窒素の除去効率を向上させることができる。
これは、Ｍｇ−Ａｌ ＬＤＨ自体は、一酸化窒素を吸着しにくいものの、複合化されたＭｎ−Ｏ化合物の触媒作用によって、一酸化窒素が二酸化窒素に酸化され、さらに、硝酸イオンに酸化されやすくなり、Ｍｇ−Ａｌ ＬＤＨの複合化物に吸着されやすくなったためであると推測される。
【００１７】
マンガンは、＋２〜＋７の酸化数を取り得るが、酸化触媒としての作用の観点からは、酸化数が大きいものが好ましい。前記複合化物としては、合成容易性等の観点から、例えば、酸化数＋４のマンガンによる二酸化マンガン複合Ｍｇ−Ａｌ層状複水酸化物（以下、ＭｎＯ2複合Ｍｇ−Ａｌ ＬＤＨとも言う。）、又は酸化数＋７のマンガンによる過マンガン酸型Ｍｇ−Ａｌ系層状複水酸化物（以下、ＭｎＯ4型Ｍｇ−Ａｌ ＬＤＨとも言う。）等が好ましい。前記複合化物は、１種単独であっても、２種以上を含んでいてもよい。
【００１８】
ＭｎＯ2複合Ｍｇ−Ａｌ ＬＤＨの構造式は下記式（１）で表され、また、ＭｎＯ4型Ｍｇ−Ａｌ ＬＤＨの構造式は、下記式（２）で表される。
Ｍｇ1-xＡｌx(ＯＨ)2(ＭｎＯ2)2.5x(Ｃｌ)x・ｍＨ2Ｏ      （１）
Ｍｇ1-xＡｌx(ＯＨ)2(ＭｎＯ4)x・ｍＨ2Ｏ      （２）
前記式（１）及び（２）において、通常、ｘ＝０．２０〜０．４０、ｍ＝１〜１２である。
【００１９】
前記酸性排ガス処理剤には、炭酸型Ｍｇ−Ａｌ系層状複水酸化物（以下、ＣＯ3型Ｍｇ−Ａｌ ＬＤＨとも言う。）が含まれていることが好ましい。
上記特許文献１に記載されているように、ＣＯ3型Ｍｇ−Ａｌ ＬＤＨは、酸性排ガスの処理に好適に用いることができる化合物であり、酸性排ガス中に含まれる、例えば、塩化水素、二酸化硫黄、二酸化窒素等の一酸化窒素以外の酸性化合物を効率的に除去することができる。このため、前記複合化物と併用することが好ましい。
この場合、前記酸性排ガス処理剤中の前記複合化物とＣＯ3型Ｍｇ−Ａｌ ＬＤＨとの含有量の割合は、特に限定されるものではなく、処理する酸性排ガスに含まれる一酸化窒素の量等の酸性排ガスの成分組成に応じて適宜設定される。
【００２０】
ＣＯ3型Ｍｇ−Ａｌ ＬＤＨは、ハイドロタルサイトとして、天然に産出する粘土鉱物も存在するが、合成する場合、その合成方法は、特に限定されるものではなく、公知の方法（例えば、上記特許文献１に記載の方法）を用いることができる。
例えば、硝酸マグネシウム（Ｍｇ(ＮＯ3)2）と硝酸アルミニウム（Ａｌ(ＮＯ3)3）をＭｇ／Ａｌ＝２／１（モル比）で混合した水溶液を、ｐＨ１０．５に保持しながら、炭酸ナトリウム（Ｎａ2ＣＯ3）水溶液に滴下することにより得ることができる。具体的には、下記実施例に示す方法で合成することができる。
【００２１】
また、ＭｎＯ2複合Ｍｇ−Ａｌ ＬＤＨ及びＭｎＯ4型Ｍｇ−Ａｌ ＬＤＨも、その合成方法は特に限定されるものではないが、ＣＯ3型Ｍｇ−Ａｌ ＬＤＨを原料化合物として、そのインターカレーションによる陰イオン交換機能を利用して、合成することができる。
例えば、ＣＯ3型Ｍｇ−Ａｌ ＬＤＨを５００℃で仮焼してＭｇ−Ａｌ酸化物を得た後、過マンガン酸カリウム（ＫＭｎＯ4）水溶液に添加混合することにより、過マンガン酸イオン（ＭｎＯ4-）が取り込まれたＭｎＯ4型Ｍｇ−Ａｌ ＬＤＨを合成することができる。
さらに、ＭｎＯ4型Ｍｇ−Ａｌ ＬＤＨは過マンガン酸カリウム（ＫＭｎＯ4）水溶液中で、ＭｎＯ2複合Ｍｇ−Ａｌ ＬＤＨに変化する。
また、前記ＭｎＯ4型Ｍｇ−Ａｌ ＬＤＨは、塩化マンガン（ＭｎＣｌ2）水溶液に添加混合することにより、ＭｎＯ2複合Ｍｇ−Ａｌ ＬＤＨを合成することができる。
【００２２】
前記酸性排ガス処理剤は、本発明の効果を阻害しない範囲内において、例えば、水酸化カルシウム（消石灰）、酸化カルシウム、重炭酸ナトリウム（重曹）、炭酸ナトリウム、水酸化ドロマイト、軽焼ドロマイト、水酸化アルミニウム、酸化アルミニウム、水酸化マグネシウム、酸化マグネシウム等の層状複水酸化物以外の薬剤が含まれていてもよい。ただし、後述する酸性排ガス処理方法において、前記酸性排ガス処理剤を再生し、これを再利用に供する場合には、再生品の純度や回収操作等の観点から、これらの薬剤は含まれていないことが好ましい。
【００２３】
［酸性排ガス処理方法］
前記酸性排ガス処理剤を用いて酸性排ガスを処理する方法は、特に限定されるものではないが、前記酸性排ガス処理剤（以下、単に、処理剤とも言う。）は、好ましくは、本発明の酸性排ガス処理方法に適用される。
本発明の酸性排ガス処理方法は、前記処理剤に、酸性排ガスを接触させて、前記酸性排ガス中の酸性物質を吸着させる工程（１）と、前記工程（１）において前記処理剤に吸着された酸性物質を脱着させて、前記処理剤を再生する工程（２）と、前記工程（２）において前記処理剤から脱着した酸性物質を回収する工程（３）とを含む、処理方法である。
上記のような処理方法によれば、再生された処理剤を再利用することができる。また、酸性物質は、例えば、水に溶解させて酸（水溶液）として回収され、この酸は、工業用途等での利用に供することもできる。
【００２４】
前記工程（１）において、前記処理剤中の前記複合化物によって、一酸化窒素が酸化され、また、層状複水酸化物の層間に、酸性排ガス中の酸性物質が取り込まれる陰イオン交換等によって、前記酸性物質が前記処理剤に吸着される。
【００２５】
次いで、前記工程（２）においては、前記処理剤に吸着された前記酸性物質を、可逆的な陰イオン交換等により、該処理剤から脱着させる。この場合の陰イオン交換は、例えば、ＣＯ3型Ｍｇ−Ａｌ ＬＤＨ、ＭｎＯ2複合Ｍｇ−Ａｌ ＬＤＨ及びＭｎＯ4型Ｍｇ−Ａｌ ＬＤＨの合成方法と同様に、各種水溶液を用いて、混合撹拌することにより行うことができ、これにより、処理剤を容易に再生することができる。
このようにして再生された処理剤は、再利用することが可能であるため、酸性排ガスの処理コストを低減させることができる。
【００２６】
前記工程（３）においては、前記工程（２）で前記処理剤から脱着した酸性物質を回収する。例えば、水に溶解させて酸（水溶液）として回収することができ、前記酸は、工業用途等での利用に供することもできる。
このように、本発明に係る処理方法は、前記処理剤のみならず、処理対象となる酸性排ガスについても、リサイクル性に優れた方法である。
【００２７】
前記処理方法においては、前記工程（１）〜（３）を含む処理サイクルを繰り返し行い、前記処理サイクルの２回目以降の少なくともいずれかの処理サイクルの工程（１）において、前記処理剤の少なくとも一部に、当該処理サイクル以前の少なくともいずれかの処理サイクルの工程（２）で再生した処理剤を用いることが好ましい。
このように、前記処理方法を繰り返し行う場合に、前の工程で再生された処理剤を再利用することにより、酸性排ガスの処理に必要な処理剤の総使用量を低減することができ、酸性排ガスの処理コストの低減にもつながる。
【００２８】
上記のような本発明の酸性排ガスの処理方法は、酸性排ガス中の各種酸性物質を１種の処理剤で同時に除去処理することができるため、作業効率に優れている。特に、処理剤として前記複合化物を用いることにより、従来よりも、一酸化窒素の除去効率を高めることができる。
また、処理時に中和生成物が生じることがなく、処理に伴って発生する廃棄物の処理負荷を軽減することができる。
【００２９】
［酸性排ガス処理設備］
前記酸性排ガス処理剤を用いて酸性排ガスを処理するための設備は、特に限定されるものではないが、前記処理剤は、好ましくは、本発明の酸性排ガス処理設備において適用される。
本発明の酸性排ガス処理設備は、前記処理剤に、酸性排ガスを接触させて、前記酸性排ガス中の酸性物質を吸着させる手段（１）と、前記手段（１）において前記処理剤に吸着された酸性物質を脱着させて、前記処理剤を再生する手段（２）と、前記手段（２）において前記処理剤から脱着した酸性物質を回収する手段（３）とを備えた処理設備である。
【００３０】
前記手段（１）は、例えば、前記処理剤が収容された容器に、酸性排ガスの流通路を設けることにより構成することができる。
前記手段（２）は、例えば、酸性排ガスを流通させた後の前記容器内から取り出した処理剤を、上述したＣＯ3型Ｍｇ−Ａｌ ＬＤＨ、ＭｎＯ2複合Ｍｇ−Ａｌ ＬＤＨ及びＭｎＯ4型Ｍｇ−Ａｌ ＬＤＨの合成方法と同様の方法により、Ｍｇ−Ａｌ ＬＤＨに複合化させる化学種に応じて、各種水溶液に浸漬させて、混合撹拌することができる浸漬槽として構成することができる。
前記手段（３）は、例えば、水に溶解させて酸（水溶液）として回収する水溶液収容タンクとして構成することができる。
【００３１】
前記酸性排ガス処理設備は、火力発電や廃棄物焼却等における燃焼設備に付設させることができる。例えば、廃棄物焼却炉で発生する酸性排ガスを処理する場合、焼却炉本体の燃焼排ガス系統に順次設けられているボイラ、排ガス冷却装置、集塵機に続いて、前記酸性排ガス処理設備を設け、該酸性排ガス処理設備からの処理済み排ガスを、誘引通風機等で煙突に導いて、該煙突から大気中に放出させるように構成することができる。
【実施例】
【００３２】
以下、本発明をより詳細に説明するが、本発明は下記実施例により限定されるものではない。
【００３３】
［合成例１］  ＭｎＯ2複合Ｍｇ−Ａｌ ＬＤＨの合成
硝酸マグネシウム六水和物及び硝酸アルミニウム九水和物を用いて、マグネシウム濃度０．３３モル／Ｌ、アルミニウム濃度０．１７モル／Ｌの混合水溶液（マグネシウム／アルミニウム＝２／１（モル比））を調製した。
この混合溶液を、濃度０．１モル／Ｌの炭酸ナトリウム水溶液に、３０℃で撹拌しながら滴下した。このとき、濃度１．２５モル／Ｌの水酸化ナトリウム水溶液の滴下により、ｐＨを１０．５に保持した。
滴下終了後、３０℃で１時間撹拌した。その後、沈殿物をろ過し、繰り返し洗浄した後、４０℃で４０時間減圧乾燥し、ＣＯ3型Ｍｇ−Ａｌ ＬＤＨを得た。
得られたＣＯ3型Ｍｇ−Ａｌ ＬＤＨを５００℃で２時間仮焼した後、濃度０．２モル／Ｌの過マンガン酸カリウム水溶液に、窒素ガス気流下で投入し、３０℃で６時間撹拌した。その後、沈殿物をろ過し、繰り返し洗浄した後、４０℃で４０時間減圧乾燥して得られた生成物を、濃度０．１モル／Ｌの塩化マンガン水溶液に窒素ガス気流下で投入し、３０℃で３時間撹拌した。その後、沈殿物をろ過し、繰り返し洗浄した後、４０℃で減圧乾燥し、ＭｎＯ2複合Ｍｇ−Ａｌ ＬＤＨ（Ｍｇ0.62Ａｌ0.38(ＯＨ)2(ＭｎＯ2)0.95(Ｃｌ)0.38・1.13Ｈ2Ｏ）を得た。
[合成例２]   ＭｎＯ2複合Ｍｇ−Ａｌ ＬＤＨの合成
硝酸マグネシウム六水和物及び硝酸アルミニウム九水和物を用いて、マグネシウム濃度０．３３モル／Ｌ、アルミニウム濃度０．１７モル／Ｌの混合水溶液（マグネシウム／アルミニウム＝２／１（モル比））を調製した。
この混合溶液を、濃度０．１モル／Ｌの炭酸ナトリウム水溶液に、３０℃で撹拌しながら滴下した。このとき、濃度１．２５モル／Ｌの水酸化ナトリウム水溶液の滴下により、ｐＨを１０．５に保持した。
滴下終了後、３０℃で１時間撹拌した。その後、沈殿物をろ過し、繰り返し洗浄した後、４０℃で４０時間減圧乾燥し、ＣＯ3型Ｍｇ−Ａｌ ＬＤＨを得た。
得られたＣＯ3型Ｍｇ−Ａｌ ＬＤＨを５００℃で２時間仮焼した後、濃度０．２モル／Ｌの過マンガン酸カリウム水溶液に、窒素ガス気流下で投入し、３０℃で６時間撹拌した。その後、沈殿物をろ過し、繰り返し洗浄した後、４０℃で４０時間減圧乾燥した。
【００３４】
なお、合成例１及び合成例２におけるＣＯ３型Ｍｇ−Ａｌ ＬＤＨ、ＭｎＯ４型Ｍｇ−Ａｌ ＬＤＨ、及びＭｎＯ2複合Ｍｇ−Ａｌ ＬＤＨは、粉末Ｘ線回折測定法（粉末ＸＲＤ）により相同定した。ＣＯ３型Ｍｇ−Ａｌ ＬＤＨについて、図４に粉末Ｘ線回折図を示す。なお、使用したＸ線回折測定装置は、（株）リガク製「ＲＩＮＴ−２２００ＶＨＦ」であり、特性Ｘ線として、ＣｕＫα線（１．５４１８Ａ）を用いて測定した。また、Ｍｎ−Ｏ化合物による複合化物については、誘導結合プラズマ発光分光分析法（ＩＣＰ−ＡＥＳ）による元素分析値も示す。また、合成例１及び合成例２におけるＭｎＯ４型Ｍｇ−Ａｌ ＬＤＨ、及びＭｎＯ2複合Ｍｇ−Ａｌ ＬＤＨは、Ｘ線光電子分光法（ＸＰＳ）を用いてＭｎの酸化数を特定することにより同定した。
【００３５】
［酸性排ガス処理性能評価試験］
（実施例１）
合成例１で得られたＭｎＯ2複合Ｍｇ−Ａｌ ＬＤＨ  １．０ｇを、管状電気炉の反応管（内径１６ｍｍ）内のグラスウール上に充填した。管状電気炉の設定温度を１７０℃とし、試験ガス（キャリアガス：窒素、一酸化窒素ガス濃度１５０ｖｏｌｐｐｍ、酸素ガス濃度１０ｖｏｌ ％）を、マスフローコントローラーにて流量調整して、線速度１．０ｍ／ｍｉｎで反応管に流した。反応管の出口ガスのＮＯx濃度の経時変化（９０分間）を定電位電解法による燃焼排ガス分析計（株式会社テストー製）により測定した。
【００３６】
（比較例１）
実施例１において、ＭｎＯ2複合Ｍｇ−Ａｌ ＬＤＨを、合成例１の合成過程で得られたＣＯ3型Ｍｇ−Ａｌ ＬＤＨに変えて、それ以外は実施例１と同様にして、評価試験を行った。
【００３７】
図１に、実施例１及び比較例１における反応管の出口ガスのＮＯx濃度の経時変化をグラフにして示す。
また、ＮＯx濃度の積算濃度から、試験ガス中の一酸化窒素ガスの反応率を求めたところ、実施例１では９１．５ｖｏｌ ％、比較例１では２．２ｖｏｌ ％であった。
これらの結果から、二酸化マンガンとＭｇ−Ａｌ系層状複水酸化物の複合化物は、ＣＯ3型Ｍｇ−Ａｌ ＬＤＨよりも、一酸化窒素の除去性能に優れていることが認められた。
【００３８】
[合成例１及び合成例２によるＭｎＯ２複合Ｍｇ−Ａｌ ＬＤＨの存在比の分析]
図２及び図３に、合成例１及び合成例２による生成物の粉末Ｘ線回折図を示す。また、図５及び図６に、合成例１及び合成例２による生成物のＸＰＳスペクトルを示す。
元素分析値から、合成例１及び合成例２の生成物のＭｇ/Ａｌモル比は、それぞれ１．９及び１．６となり、初期Ｍｇ/Ａｌモル比（２．０）とほぼ一致した。
図２及び図３の粉末Ｘ線回折図より、いずれもＬＤＨに帰属されるＸ線ピークを示しており、面間隔（d003）も７．６Å、７．５Åといずれの生成物もＬＤＨ構造が確認された。
図５及び図６のＸＰＳスペクトルから、ＭｎＯ２由来のＭｎ（IV）のピークが確認されており、ピーク面積よりいずれもＭｎ（IV）が、Ｍｎの総量に対して、９５％以上存在することが確認された。
これらの結果から、合成例２のように合成例１に示す塩化マンガン水溶液に投入する還元工程がなくともＭｎＯ2複合Ｍｇ−Ａｌ ＬＤＨを合成することができることが確認された。
合成例２でＭｎＯ2複合Ｍｇ−Ａｌ ＬＤＨは、以下のように生成したと考えられる。
まず、ＣＯ3型Ｍｇ−Ａｌ ＬＤＨを５００℃で２時間仮焼した後、生成したＭｇ−Ａｌ酸化物（Ｍｇ１−ｘＡｌｘＯ１＋ｘ／２）を濃度０．２モル／Ｌの過マンガン酸カリウム水溶液に、窒素ガス気流下で投入し、３０℃で６時間撹拌すると、（３）式で示されるようにＭｎＯ４型Ｍｇ−Ａｌ ＬＤＨ（Ｍｇ１−ｘＡｌｘ（ＯＨ）２（ＭｎＯ４）ｘ）が生成する。
Mg1-xAlxO1+x/2 + xMnO4- + (1+x/2)H2O  →  Mg1-xAlx(OH)2(MnO4)x  + xOH-    （３）
さらに過マンガン酸カリウム水溶液中で（４）式に示す反応が生じ、ＭｎＯ2型Ｍｇ−Ａｌ ＬＤＨ（Ｍｇ１−ｘＡｌｘ（ＯＨ）２（ＭｎＯ2）ｘ）が生成する。
Mg1-xAlx(OH)2(MnO4)x  + x/2H2O  →  Mg1-xAlx(OH)2(MnO2)x  + 3/4xO2 + xOH-  （４）
【図１】
2020175376.tif 000002
【図２】
2020175376.tif 000003
【図３】
2020175376.tif 000004
【図４】
2020175376.tif 000005
【図５】
2020175376.tif 000006
【図６】
2020175376.tif 000007
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
下記一般式（１）で表される化合物及び下記一般式（２）で表される化合物の少なくともいずれかの複合化物を含有する、酸性排ガス処理剤。
Ｍｇ1-xＡｌx(ＯＨ)2(ＭｎＯ2)2.5x(Ｃｌ)x・ｍＨ2Ｏ    （１）
Ｍｇ1-xＡｌx(ＯＨ)2(ＭｎＯ4)x・ｍＨ2Ｏ            （２）
前記式（１）及び（２）において、ｘ＝０．２０〜０．４０、ｍ＝１〜１２である。
【請求項２】
炭酸型Ｍｇ−Ａｌ系層状複水酸化物を含む、請求項１に記載の酸性排ガス処理剤。
【請求項３】
請求項１又は２に記載の酸性排ガス処理剤を用いて酸性排ガスを処理する方法であって、
前記酸性排ガス処理剤に、前記酸性排ガスを接触させて、前記酸性排ガス中の酸性物質を吸着させる工程（１）と、
前記工程（１）において前記酸性排ガス処理剤に吸着された酸性物質を脱着させて、前記酸性排ガス処理剤を再生する工程（２）と、
前記工程（２）において前記酸性排ガス処理剤から脱着した酸性物質を回収する工程（３）とを含む、酸性排ガス処理方法。
【請求項４】
前記工程（１）〜（３）を含む処理サイクルを繰り返し行い、前記処理サイクルの２回目以降の少なくともいずれかの処理サイクルの工程（１）において、前記酸性排ガス処理剤の少なくとも一部に、当該処理サイクル以前の少なくともいずれかの処理サイクルの工程（２）で再生した酸性排ガス処理剤を用いる、請求項３に記載の酸性排ガス処理方法。
【請求項５】
請求項１又は２に記載の酸性排ガス処理剤を用いて酸性排ガスを処理する設備であって、
前記酸性排ガス処理剤に、前記酸性排ガスを接触させて、前記酸性排ガス中の酸性物質を吸着させる手段（１）と、
前記手段（１）において前記酸性排ガス処理剤に吸着された酸性物質を脱着させて、前記酸性排ガス処理剤を再生する手段（２）と、
前記手段（２）において前記酸性排ガス処理剤から脱着した酸性物質を回収する手段（３）とを備えた、酸性排ガス処理設備。
【請求項６】
前記二酸化マンガン複合Ｍｇ−Ａｌ系層状複水酸化物が、過マンガン酸カリウム水溶液にＭｇ−Ａｌ酸化物を添加し、沈殿物をろ過、乾燥し生成させる、還元工程を必要としない製法による請求項３記載の酸性排ガス処理方法。（２）とを備えた、酸性排ガス処理設備。